(57)【要約】【課題】  本発明は、金属粉体の組み合わせおよびこれらの金属粉体の混合比率により、独特の表面形状および色調や輝き等を出すことができる金属粉体塗装方法および金属粉体塗装部材に関するものである。【解決手段】  本発明の金属粉体塗装方法は、下地材上に３ｍｍないし０．０１ｍｍからなる粒径の金属粉体の混合物を塗布することにより下地材を覆っている。前記塗布工程は、少なくとも１種類の前記金属粉体に合成樹脂部材が混合されている。前記合成樹脂部材は、前記３ｍｍないし０．０１ｍｍからなる粒径の金属粉体の周りに付着することで、金属粉体を互いに接着するとともに、下地材にも接着する。その後、乾燥工程は、前記合成樹脂部材を乾燥することで、前記金属粉体、合成樹脂部材を前記下地材上により強固に接着させる。【選択図】    図１
2006110398.tif 000002
【特許請求の範囲】
【請求項１】
下地材上を３ｍｍないし０．０１ｍｍからなる粒径の金属粉体により覆う金属粉体塗装方法において、
少なくとも１種類の前記金属粉体に合成樹脂部材を混合し、前記下地材に塗布する塗布工程と、
その後、前記金属粉体と合成樹脂部材との混合部材を乾燥する乾燥工程と、
から少なくともなることを特徴とする金属粉体塗装方法。
【請求項２】
下地材上を３ｍｍないし０．０１ｍｍからなる粒径の金属粉体により覆う金属粉体塗装方法において、
少なくとも１種類の前記金属粉体に合成樹脂部材を混合し、前記下地材に塗布する塗布工程と、
前記金属粉体と合成樹脂部材との混合部材を型押しする型押し工程と、
前記型押しされた部材を乾燥する乾燥工程と、
から少なくともなることを特徴とする金属粉体塗装方法。
【請求項３】
下地材上を３ｍｍないし０．０１ｍｍからなる粒径の金属粉体により覆う金属粉体塗装方法において、
少なくとも１種類の前記金属粉体に合成樹脂部材を混合し、前記下地材に塗布する塗布工程と、
前記金属粉体と合成樹脂部材との混合部材を乾燥する乾燥工程と、
前記乾燥した混合部材を研磨する研磨工程と、
から少なくともなることを特徴とする金属粉体塗装方法。
【請求項４】
下地材上を３ｍｍないし０．０１ｍｍからなる粒径の金属粉体により覆う金属粉体塗装方法において、
少なくとも１種類の前記金属粉体に合成樹脂部材を混合し、前記下地材に塗布する塗布工程と、
前記金属粉体と合成樹脂部材との混合部材を型押しする型押し工程と、
前記混合部材を乾燥する乾燥工程と、
前記乾燥した混合部材を研磨する研磨工程と、
から少なくともなることを特徴とする金属粉体塗装方法。
【請求項５】
前記塗布工程において、前後左右方向の内の少なくとも一方向の移動速度を変えることにより、金属粉体の模様を変えることを特徴とする請求項１から請求項４のいずれか１項に記載された金属粉体塗装方法。
【請求項６】
前記乾燥または研磨した混合部材上に保護部材を塗布することを特徴とする請求項１から請求項５のいずれか１項に記載された金属粉体塗装方法。
【請求項７】
前記下地材は、コンクリート部材、コンクリートブロック、セメント部材、合成樹脂部材、木材、合板、素焼の陶器等の少なくとも一つであることを特徴とする請求項１から請求項６のいずれか１項に記載された金属粉体塗装方法。
【請求項８】
前記合成樹脂部材は、アクリル系樹脂、エポキシ系樹脂、カチオン系樹脂の少なくとも１種類であることを特徴とする請求項１から請求項７のいずれか１項に記載された金属粉体塗装方法。
【請求項９】
前記塗布工程は、モルタル用吹き付け機を使用することを特徴とする請求項１から請求項９のいずれか１項に記載された金属粉体塗装方法。
【請求項１０】
前記塗布工程は、吹き付け機のノズルをロボットにより自動的に動かして、複雑な形状の下地材に塗布することを特徴とする請求項９に記載された金属粉体塗装方法。
【請求項１１】
少なくとも１種類の３ｍｍないし０．０１ｍｍからなる金属粉体に合成樹脂部材が混合された状態で下地材に吹き付けられていることを特徴とする金属粉体塗装部材。
【請求項１２】
前記金属粉体が塗布されている面に模様が形成されていることを特徴とする請求項１１に記載された金属粉体塗装部材。
【請求項１３】
前記下地材は、金属部材面、コンクリート部材面、合成樹脂部材面、木材面、合板面、素焼の陶器面の少なくとも１種類であることを特徴とする請求項１１または請求項１２に記載された金属粉体塗装部材。
【請求項１４】
前記下地材は、複雑な形状からなることを特徴とする請求項１１から請求項１３のいずれか１項に記載された金属粉体塗装部材。
【発明の詳細な説明】
【技術分野】
【０００１】
本発明は、安価で金属粉体独特の輝きを出すことができる金属粉体塗装方法および金属粉体塗装部材に関するものである。特に、本発明は、前記金属粉体の組み合わせおよびこれらの金属粉体の混合比率により、独特の表面形状および色調や輝き等を出すことができる金属粉体塗装方法および金属粉体塗装部材に関するものである。さらに、本発明は、金属粉体自体からの反射、積極的に付けた凹凸、積極的に研磨した面等により、千差万別の面を作製できる金属粉体塗装方法および金属粉体塗装部材に関するものである。
【背景技術】
【０００２】
従来、自動車のボディーを塗装する粉体塗装は、粒径を数十ミクロンに揃えて、噴射ノズルから噴射させることにより、綺麗な面と色を出している。たとえば、特開平８−２３１８９２号公報に記載されている粉体塗料は、０．１から１０重量％の導電性顔料を含むと同時に光輝顔料を添加し、混合して、金属、木材、ガラス、セラミック、プラスチック、無機建築材料に使用している。
【０００３】
また、特開２００３−１７２００９号公報に記載された壁装工法は、下地壁材にセメント系調整塗料を塗布し、これが硬化するまでに、表面に意匠的な起伏を形成する下塗り工程と、合成樹脂エマルジョンに有色骨材を混入させた第１のセラミック塗材を前記下地調整塗材の表面全体に塗布する中塗工程と、色調の異なる第２のセラミック塗材またはシリコン樹脂系、ウレタン樹脂系、アクリル樹脂系、もしくはフッ素樹脂系の有色塗材を第１セラミック塗材の表面に部分的に塗布する上塗り工程とを備えている。
【特許文献１】特開平８−２３１８９２号公報
【特許文献２】特開２００３−１７２００９号公報
【発明の開示】
【発明が解決しようとする課題】
【０００４】
前記従来の粉体塗装は、金属粉体の粒径を数十ミクロンのものを揃える必要があり、金属粉体塗料自体が高価であるだけでなく、塗布装置もノズル先端部につまらないようにする等多くの工夫がされているため、高価な塗装方法であった。また、下地壁材に合成樹脂を塗る従来例は、色部材と合成樹脂とによる意匠的な起伏を形成することができるが、金属粉体と比較して、色調、光沢、あるいは、輝き等がかなり劣る。
【０００５】
以上のような課題を解決するために、本発明は、粒径の異なる金属粉体を安価に作製することができるとともに、特別な塗布装置を使用することもなく、今までにない色調、光沢、あるいは、輝き等を出すことができる金属粉体塗装方法および金属粉体塗装部材を提供することを目的とする。
【課題を解決するための手段】
【０００６】
（第１発明）
第１発明の金属粉体塗装方法は、下地材上を３ｍｍないし０．０１ｍｍからなる粒径の金属粉体により覆うものであり、少なくとも１種類の前記金属粉体に合成樹脂部材を混合し、前記下地材に塗布する塗布工程と、その後、前記金属粉体と合成樹脂部材との混合部材を乾燥する乾燥工程とから少なくともなることを特徴とする。
【０００７】
（第２発明）
第２発明の金属粉体塗装方法は、下地材上を３ｍｍないし０．０１ｍｍからなる粒径の金属粉体により覆うものであり、少なくとも１種類の前記金属粉体に合成樹脂部材を混合し、前記下地材に塗布する塗布工程と、前記金属粉体と合成樹脂部材との混合部材を型押しする型押し工程と、前記型押しされた部材を乾燥する乾燥工程とから少なくともなることを特徴とする。
【０００８】
（第３発明）
第３発明の金属粉体塗装方法は、下地材上を３ｍｍないし０．０１ｍｍからなる粒径の金属粉体により覆うものであり、少なくとも１種類の前記金属粉体に合成樹脂部材を混合し、前記下地材に塗布する塗布工程と、前記金属粉体と合成樹脂部材との混合部材を乾燥する乾燥工程と、前記乾燥した混合部材を研磨する研磨工程とから少なくともなることを特徴とする。
【０００９】
（第４発明）
第４発明の金属粉体塗装方法は、下地材上を３ｍｍないし０．０１ｍｍからなる粒径の金属粉体により覆うものであり、少なくとも１種類の前記金属粉体に合成樹脂部材を混合し、前記下地材に塗布する塗布工程と、前記金属粉体と合成樹脂部材との混合部材を型押しする型押し工程と、前記混合部材を乾燥する乾燥工程と、前記乾燥した混合部材を研磨する研磨工程とから少なくともなることを特徴とする。
【００１０】
（第５発明）
第５発明の金属粉体塗装方法は、第１発明から第４発明における塗布工程において、前後左右方向の内の少なくとも一方向の移動速度を変えることにより、金属粉体の模様を変えることを特徴とする。
【００１１】
（第６発明）
第６発明の金属粉体塗装方法は、第１発明から第５発明において、乾燥または研磨した混合部材上に保護部材を塗布することを特徴とする。
【００１２】
（第７発明）
第７発明の金属粉体塗装方法は、第１発明から第６発明の下地材が、コンクリート部材、コンクリートブロック、セメントボード、合成樹脂部材、木材、合板、素焼の陶器等の少なくとも一つであることを特徴とする。
【００１３】
（第８発明）
第８発明の金属粉体塗装方法は、第１発明から第７発明の合成樹脂部材が、アクリル系樹脂、エポキシ系樹脂、カチオン系樹脂の少なくとも１種類であることを特徴とする。
【００１４】
（第９発明）
第９発明の金属粉体塗装方法は、第１発明から第８発明の塗布工程がモルタル用吹き付け機を使用することを特徴とする。
【００１５】
（第１０発明）
第１０発明の金属粉体塗装方法は、第９発明の塗布工程が吹き付け機のノズルをロボットにより自動的に動かして、複雑な形状の下地材に塗布することを特徴とする。
【００１６】
（第１１発明）
第１１発明の金属粉体塗装部材は、少なくとも１種類の３ｍｍないし０．０１ｍｍからなる金属粉体に合成樹脂部材が混合された状態で下地材に吹き付けられていることを特徴とする。
【００１７】
（第１２発明）
第１２発明の金属粉体塗装部材は、第１１発明における金属粉体が塗布されている面に模様が形成されていることを特徴とする。
【００１８】
（第１３発明）
第１３発明の金属粉体塗装部材は、第１１発明または第１２発明の下地材が、金属部材面、コンクリート部材面、合成樹脂部材面、木材面、合板面、素焼の陶器面の少なくとも１種類であることを特徴とする。
【００１９】
（第１４発明）
第１４発明の金属粉体塗装部材は、第１１発明から第１３発明の下地材が複雑な形状からなることを特徴とする。
【発明の効果】
【００２０】
本発明によれば、大きさの異なる粒径からなる金属粉体は、下地材に塗布される際に、前記下地材の強度を増加すると同時に模様となって美的感覚が向上する。また、本発明の金属粉体塗装方法は、従来の電気溶解・メッキ等と全く異なった仕上げ効果を発揮するもので、金属粉体自体または金属粉体の混合体の持つ特有な色調および輝きが現れる。
【００２１】
本発明によれば、金属粉体の粒径を一定の大きさに揃える必要がないため、金属粉体および金属粉体塗装装置がそれぞれ安価になり、仕上げも従来のものと全く異なる美的感覚を有するものとなる。本発明の３ｍｍから０．０１ｍｍという大きさの金属粉体は、下地材に塗布されることにより、表面に細かい凹凸が形成され、この凹凸による光の反射がそれぞれ異なり、金属粉体の色調に加えて美しい輝きを有する表面となる。
【００２２】
本発明によれば、金属粉体を塗布する際に型押しや研磨の仕方により、任意の模様を容易に作製することができるため、金属粉体が塗装された部材の使用目的に合った安価な美的感覚を有する部材とすることができる。
【００２３】
本発明によれば、混合金属の種類または混合比率を変えることにより、独特の色調、艶、輝き等を出すとともに、研磨により必要な滑らかさを有する平面を出すことができる。
【００２４】
本発明によれば、下地部材または塗布ノズル等の一方を前後左右方向に任意の速度で移動させることにより、金属粉体の厚さや模様を変えた金属粉体塗装部材になる。
【００２５】
本発明によれば、金属粉体として、たとえば、鉄、銅、アルミニウム、ニッケル、クロム、マグネシウム、金あるいは白金等の貴金属等の単体、これらの金属等の合金の少なくとも１種類を採用すること、およびこれらの金属を酸化させることで、前記金属粉体特有の色を出すことができるだけでなく、これらの混合比によっても、異なる色を出すことができ、無限種類の色を出すだけでなく、自然界にない独特の色も出すことができる。
【００２６】
本発明によれば、下地材にコンクリート部材、コンクリートブロック、セメント部材、合成樹脂部材、木材、合板、素焼の陶器等を使用し、接着剤としての合成樹脂にアクリル系樹脂、エポキシ系樹脂、カチオン系樹脂の少なくとも１種類を使用することにより、下地材と金属粉体のつなぎ剤または接着剤となっており、前記合成樹脂部材が金属粉体に練り込まれることにより、被塗装面にムラなく強力に接着する。
【００２７】
本発明によれば、金属粉体の粒径を３ｍｍないし０．０１ｍｍと大きくしているため、既製のモルタル用吹き付け機を使用することができるとともに、異なる大きさのものによるいろいろな輝きや色感を出すことができる。
【００２８】
本発明によれば、複雑な形状の下地材に沿って、金属粉体を塗布することができるので、建築物の内外壁や床の装飾以外に、インテリア装飾の天井、壁、床、ドア等のパーツ、家具、家電等のパッケージ、照明器具、車両、船、帆船等のボディー、大型構造物、彫刻、芸術品等いろいろな形状のものに適用できる。
【００２９】
本発明によれば、３ｍｍないし０．０１ｍｍからなる少なくとも１種類の金属粉体に合成樹脂部材が混合された状態で下地材に塗布された金属粉体塗装部材は、平らな板材から複雑な形状の物体にも適用することができるとともに、比較的大きな金属粉体の粒径により、色調、輝き、光沢等を良くすることができる。
【発明を実施するための最良の形態】
【００３０】
（第１発明）
第１発明の金属粉体塗装方法は、下地材上に３ｍｍないし０．０１ｍｍからなる粒径の金属粉体の混合物を塗布することにより下地材を覆っている。前記塗布工程は、少なくとも１種類の前記金属粉体に合成樹脂部材が混合されている。前記合成樹脂部材は、前記３ｍｍないし０．０１ｍｍからなる粒径の金属粉体の周りに付着することで、金属粉体を互いに接着するとともに、下地材にも接着する。前記塗布工程は、必要に応じて、吹き付け処理とすることもできる。
【００３１】
その後、乾燥工程は、前記合成樹脂部材を乾燥することで、前記金属粉体、合成樹脂部材を前記下地材上により強固に接着させる。大きさの異なる粒径からなる金属粉体は、前記下地材に塗布する際に、前記下地材の強度を増加すると同時に模様となって美的感覚が向上する。本発明の金属粉体塗装方法は、従来の電気溶解・メッキ等とは全く異なった仕上げ状態で、金属粉体（単体または混合体）の持つ独特の色調と輝きが現れる。
【００３２】
従来の数ミクロンから数十ミクロンの金属粉体を使用する粉体塗装は、塗装のための装置が高価である。これに対して、本発明の金属粉体塗装方法は、必ずしも、特別な装置を使用することなく、コストを従来の１／３から 1／１０にできるため、安価な塗装方法であると同時に、仕上げも従来のものと全く異なる美的感覚を有するものである。
【００３３】
（第２発明）
第２発明の金属粉体塗装方法は、前記第１発明における塗布工程と乾燥工程との間に型押し工程が入る点で異なっている。前記型押し工程は、乾燥前の金属粉体と合成樹脂部材との混合体に任意の形状からなる模様を付けることができる。前記模様は、型押し機における型の模様を任意に作製するだけであるため、前記金属粉体が塗装された部材の使用目的に合った模様を有する安価な部材とすることができる。
【００３４】
（第３発明）
第３発明の金属粉体塗装方法は、前記第１発明における乾燥工程の後に研磨工程が入る点で、第１発明および第２発明と異なっている。前記研磨工程は、乾燥後の金属粉体と合成樹脂部材との混合体の表面に混合金属の種類または混合比率により、独特の色調および艶や輝きを出すとともに、必要な面を出すことができる。
【００３５】
（第４発明）
第４発明の金属粉体塗装方法は、前記第３発明における塗布工程と乾燥工程との間に型押し工程が入る点で、第１発明から第３発明と異なっている。前記型押し工程は、乾燥前の金属粉体と合成樹脂部材との混合体に任意の形状からなる模様を付けると同時に、前記混合体の表面に混合金属の種類または混合比率、および模様により、独特のデザイン、色調、艶、あるいは輝きを出すことができる。
【００３６】
第１発明から第４発明の金属粉体は、たとえば、鉄、銅、アルミニウム、ニッケル、クロム、マグネシウム、金あるいは白金等の貴金属等の単体、あるいは、これらの金属からなる合金の少なくとも１種類からなるものが代表的である。しかし、本発明の金属粉体は、前記以外の金属以外の金属を含むものであっても良い。前記金属粉体が吹き付けられた下地材は、前記金属粉体特有の色を出すことができるだけでなく、これらの混合比あるいは錆の程度によっても、異なる色調を出すことができる。
【００３７】
たとえば、前記金属粉体塗装は、鉄の場合、錆の程度が進むと赤色に近く、錆の程度が少ないと黒色に変えることができる。すなわち、本発明の金属粉体塗装方法は、無限種類の色を出すだけでなく、自然界にない色も出すことができる。また、金あるいは白金等の貴金属は、彫刻その他の芸術作品を塗装するのに適している。
【００３８】
（第５発明）
第５発明の金属粉体塗装方法は、第１発明から第４発明の塗布工程において、下地材またはノズルの一方を前後左右方向の内の少なくとも一方向の移動速度を任意に変えることにより、金属粉体の模様を変えることができる。前記模様は、前記下地材の使用目的、使用場所等に合ったものとすることができる。
【００３９】
（第６発明）
第６発明の金属粉体塗装方法は、第１発明から第５発明により作製された混合部材上に、たとえば、ラッカーまたはウレタン系部材からなる保護部材を塗布することにより、表面を保護する。
【００４０】
（第７発明）
第７発明の金属粉体塗装方法は、第１発明から第６発明の下地材がコンクリート部材、コンクリートブロック、セメント部材、合成樹脂部材、木材、合板、素焼の陶器等の少なくとも一つである。すなわち、第７発明の金属粉体塗装方法は、ガラス、磁器、釉薬のかかっている陶器、気体、流動体以外の部材であれば、金属粉体を塗装することができる。
【００４１】
（第８発明）
第８発明の金属粉体塗装方法は、第１発明から第７発明の合成樹脂部材がアクリル系樹脂、エポキシ系樹脂、カチオン系樹脂の少なくとも１種類であり、前記金属粉体のつなぎ剤または接着剤となっている。前記合成樹脂部材は、金属粉体に練り込まれることにより、被塗装面にムラなく強力に接着する。
【００４２】
（第９発明）
第９発明の金属粉体塗装方法は、第１発明から第８発明における金属粉体の粒径が３ｍｍないし０．０１ｍｍと大きいため、吹き付けを既製のモルタル用吹き付け機を使用して行うことができる。特に、前記金属粉体は、金属を粉砕した後、３ｍｍおよび０．０１ｍｍのメッシュを通過させるため、前記３ｍｍないし０．０１ｍｍの大きさのものが混在するが、前記大きさの異なる金属粉体がいろいろな色調、輝き、あるいは、雰囲気を出すことができる。
【００４３】
（第１０発明）
第１０発明の金属粉体塗装方法は、第９発明における塗布工程において、吹き付け機のノズルをロボットに持たせて、複雑な形状の下地材に沿って、自動的に動かしながら塗布することができる。本発明は、建築物の内外壁や床の装飾以外に、インテリア装飾の天井、壁、床、ドア等のパーツ、家具、家電等のパッケージ、照明器具、車両、船、帆船等のボディー、大型構造物、彫刻、芸術品等いろいろな形状のものに適用できる。
【００４４】
（第１１発明）
第１１発明の金属粉体塗装部材は、少なくとも１種類の３ｍｍないし０．０１ｍｍからなる金属粉体に合成樹脂部材が混合された状態で下地材に吹き付けられている。前記金属粉体塗装部材は、平らな板材から複雑な形状の物体にも適用することができるとともに、比較的大きな金属粉体の粒径により、色調、輝き、光沢等を良くすることができる。
【００４５】
（第１２発明）
第１２発明の金属粉体塗装部材は、第１１発明の金属粉体が塗布されており、前記金属粉体が下地材の面上に模様として形成されている。本発明の金属粉体は、通常の粉体塗装の粒径より非常に大きく、異なる大きさのものが混在しているため、それぞれの粒子に照射される光の反射が異なり、美しい模様となって現れる。
【００４６】
（第１３発明）
第１３発明の金属粉体塗装部材は、第１１発明または第１２発明における下地材が金属部材面、コンクリート部材面、合成樹脂部材面、木材面、合板面、素焼の陶器面の少なくとも１種類である。本発明は、ガラスや釉薬がかかっている陶器のようなもの以外、前記合成樹脂部材が接着できる部材であれば、特に、限定されず、いかなる部材であってもよい。
【００４７】
（第１４発明）
第１４発明の金属粉体塗装部材は、第１１発明から第１３発明の下地材が面状のものから構成されるのに対して、複雑なものを含む任意の形状の部材である。
【実施例１】
【００４８】
図１は本発明の第１実施例である金属粉体塗装装置の概念を説明するための概略構成図である。図１において、金属粉体塗装システム１１は、金属粉体塗装装置１２と、コンベア１３と、下地材１４と、型押し機１５と、乾燥機１６とから構成されている。前記型押し機１５は、必要に応じて、設けることができる。また、図１に示された装置以外に研磨機等を増設することができる。さらに、前記金属粉体塗装装置１２には、図示されていない制御装置が設けられている。
【００４９】
前記金属粉体塗装装置１２は、コンプレッサー等を備えた吹き付け機１２１と、図示されていない金属粉体および合成樹脂部材を入れるホッパー１２２と、前記金属粉体と合成樹脂部材の混合体を吹き付けるノズル１２３と、前記吹き付け機１２１を図１の左右方向に移動させるレール１２４と、前記レール１２４と吹き付け機１２１等を可動状態に支える架台１２５とから少なくとも構成されている。
【００５０】
前記ノズル１２３の形状は、下地材１４の幅とほぼ同じまたは狭いものであっても良い。また、前記ノズル１２３は、後述の３ｍｍから０．０１ｍｍの金属粉体を吹きつけることができる構造になっている。前記金属粉体塗装装置１２は、たとえば、モルタル塗装用の装置を使用することも可能である。前記コンベア１３は、所定の箇所に下地材１４が載置されているとともに、図１の右方向から左方向に順次移動する。
【００５１】
また、前記下地材１４は、前記コンベア１３により、前記のように左方向に移動するだけでなく、反対の右方向にも移動できるようにすることもできる。さらに、前記吹き付け機１２１は、前記レール１２４上を下地材１４の幅方向に移動できるようになっている。したがって、前記ノズル１２３は、図示されていない制御装置の制御により、前記下地材１４の選択された任意の位置に配置され、所望の量の金属粉体と合成樹脂部材との混合体を噴射する。
【００５２】
前記ノズル１２３から噴射された金属粉体と合成樹脂部材の混合体は、前記制御装置の制御により、任意の厚さからなる模様を形成することができる。前記下地材１４に吹き付けられた金属粉体および合成樹脂部材は、必要に応じて、型押し機１５により、さらに、異なる模様を作製することができる。その後、前記模様が付けられた下地材１４の上に形成された金属粉体と合成樹脂部材との混合体は、乾燥機１６によって乾燥されることにより、下地材１４に強固に接着される。さらに、下地材１４に接着された金属粉体と合成樹脂部材は、必要に応じて、研磨機により表面を研磨することができる。
【００５３】
図２は本発明の実施例である金属粉体塗装部材を説明するための概略図である。図２において、金属粉体塗装部材２１は、下地材２１１と、前記下地材２１１の上部に塗布された金属粉体２１２と、前記金属粉体２１２の周囲に入り込んだ合成樹脂部材２１３とから構成されている。前記合成樹脂部材２１３は、金属粉体２１２と前記ホッパー１２２により混合する際に、必要に応じて、増減材を挿入することにより、金属粉体２１２の周囲に前記合成樹脂部材２１３が入り易いようにしている。
【００５４】
前記金属粉体２１２の大きさは、いろいろ実験を行なった結果、塗装の容易性および光の反射による美的効果を発揮する点で、粒径を３ｍｍから０．０１ｍｍとした。前記粒径の大きさは、たとえば、モルタルの吹き付け機を利用することができるだけでなく、異なる大きさの金属粉体からなる混合体であるため、光の反射が一定でなく、独特の色調と輝きを発揮する。また、金属粉体は、鉄、銅、アルミニウム、ニッケル、クロム、マグネシウム、金、白金等の単体、これらの金属の合金、あるいは少なくとも１種類または混合体とすることで、自然界にない色合いを出すことができる。
【００５５】
さらに、前記金属粉体は、錆びる度合いにより色調に変化を持たせることができる。たとえば、鉄は、錆びる度合いにより、赤色から黒色にいろいろと変化させることができるため、無限の色を実現することができる。前記鉄の錆は、所望の色の時に、前記合成樹脂部材２１３と混合して下地材２１１に吹き付けた後、乾燥して図２に示す状態にするため、進行が停止して一定の色のままとなる。前記錆は、銅やアルミニウムにおいても可能である。
【００５６】
前記金属粉体２１２は、金属材料を粉砕した後、３ｍｍメッシュの篩を通した後、０．０１ｍｍのメッシュの篩を通すことで、３ｍｍから０．０１ｍｍの粒径のものだけを選択することができる。
【００５７】
下地材２１１は、ガラス、磁器、釉薬のかかった陶器、気体、流動体以外の如何なるもの、たとえば、コンクリート部材、セメント部材、プラスチック材、木材、合板、素焼きの陶器等に適用できる。また、前記合成樹脂部材２１３は、アクリル系樹脂、エポキシ系樹脂、カチオン系樹脂等を練り込むことにより、被塗装面にムラなく強力に接着することができる。前記塗装面は、その後、研磨することにより、より一層金属粉体としての輝きが増加する。
【実施例２】
【００５８】
図３は本発明の第２実施例である金属粉体塗装装置の概略を説明するための概略構成図である。図３において、金属粉体塗装装置は、吹き付け機３１と、ホッパー３２と、移動台３３と、キャスター３４と、ホース３５と、ノズル３６と、図示されていない、コンプレッサー、制御装置等から構成されている。第２実施例の金属粉体塗装装置は、移動可能であるため、複雑な形状のもの、あるいは、壁等のように垂直に設けられているものに適用でき、基本的には実施例１と同じものである。
【産業上の利用可能性】
【００５９】
以上、本発明の実施例を詳述したが、本発明は、前記実施例に限定されるものではなく、特許請求の範囲に記載された事項を逸脱することがなければ、種々の設計変更を行うことが可能である。本実施例に記載されている吹き付け機は、詳細に記載されていないが、モルタル塗装用のものをそのまま使用できる。また、本実施例におけるコンベア、架台、型押し機、乾燥機等は、公知または周知のものを利用することができる。
【００６０】
本発明の金属粉体塗装方法は、前記吹き付け機を利用する以外に、ローラまたはコテ等による在来の塗装方法を合わせて使用することも可能であり、一般の軽設備工場、建築現場、あるいは、内装施工現場等で処理できる。
【図面の簡単な説明】
【００６１】
【図１】本発明の第１実施例である金属粉体塗装装置の概念を説明するための概略構成図である。（実施例１）
【図２】本発明の実施例である金属粉体塗装部材を説明するための概略図である。
【図３】本発明の第２実施例である金属粉体塗装装置の概略を説明するための概略構成図である。（実施例２）
【符号の説明】
【００６２】
１１・・・金属粉体塗装システム
１２・・・金属粉体塗装装置
１２１・・・吹き付け機
１２２・・・ホッパー
１２３・・・ノズル
１２４・・・レール
１２５・・・架台
１３・・・コンベア
１４・・・下地材
１５・・・型押し機
１６・・・乾燥機
２１・・・金属粉体塗装部材
２１１・・・下地材
２１２・・・金属粉体
２１３・・・合成樹脂部材
３１・・・吹き付け機
３２・・・ホッパー
３３・・・移動台
３４・・・キャスター
３５・・・ホース
３６・・・ノズル
【図１】
2006110398.tif 000003
【図２】
2006110398.tif 000004
【図３】
2006110398.tif 000005